СПОСОБ ПОЛУЧЕНИЯ СВЕРХТВЕРДОГО НАНОСТРУКТУРИРОВАННОГО МАТЕРИАЛА ИЗ НИТРИДА БОРА

1. Способ получения наноструктурированного сверхтвердого материла из алмазоподобных форм нитрида бора, включающий приготовление смесей порошков вюрцитной и сфалеритной модификаций, их формование и спекание при высоких давлениях, температурах и временах выдержки, определяемых условиями частичного перехода вюрцитоподобной формы нитрида бора в кубическую без рекристаллизации.
2. Способ по п.1, отличающийся тем, что, с целью получения материала с высокой износо- и ударостойкостью, используются поликристаллические порошки сфалеритной модификации с ультрамелким зерном.
3. Способ по п.1, отличающийся тем, что порошки сфалеритной модификации получают дроблением поликристаллических компактов, синтезированных при термобарической обработке пиролитического нитрида бора.
4. Способ по п.1, отличающийся тем, что поликристаллические порошки сфалеритной модификации берутся из диапазона 10-50 мкм, а размеры зерен в них не превышают 0.5 мкм.
5. Способ по п.1, отличающийся тем, что смеси сфалеритной и вюрцитной модификаций готовятся в соотношениях от 4:1 до 2:3 соответственно.
6. Способ по п.1, отличающийся тем, что параметры давления выбирают из диапазона 6.5-8.5 ГПа, а температуру спекания выбирают из диапазона 1500-1800°С.
7. Способ по п.1, отличающийся тем, что время выдержки при температуре спекания составляет от 20 до 60 с для достижения полной плотности компакта и частичного сохранения вюрцитной фазы.